МАТЕРИАЛ В ВИДЕ ЧАСТИЦ ДЛЯ КОНТРОЛИРУЕМОГО ВЫСВОБОЖДЕНИЯ АКТИВНЫХ ИНГРЕДИЕНТОВ

2
1. Материал в виде частиц для контролируемого высвобождения активных ингредиентов, при этом материал в виде частиц содержит комбинацию одного или более активных ингредиентов, за исключением никотина, и неорганический минеральный наполнитель, причем этот активный ингредиент обратимо абсорбирован в и/или на этом неорганическом минеральном наполнителе, при этом удельная площадь поверхности БЭТ этого неорганического минерального наполнителя составляет более 15 м/г при измерении удельной площади поверхности БЭТ по стандарту ISO 9277.
2. Материал по п.1, в котором этим активным ингредиентом является ароматизатор.
3. Материал по п.1 или 2, в котором этот неорганический минеральный наполнитель содержит карбонат.
4. Материал по п.1 или 2, в котором средний диаметр этого неорганического минерального наполнителя находится в диапазоне между 50 и 0,1 мкм.
5. Материал по п.1 или 2, в котором масса высушенного неорганического минерального наполнителя увеличивается по меньшей мере на 1 вес.% при относительной влажности 95% при 25°С по сравнению с относительной влажностью 0%.
2
6. Материал по п.1 или 2, в котором поток порошка этого материала в виде частиц является более сильным, чем поток порошка материала в виде частиц с удельной площадью поверхности БЭТ неорганического минерального наполнителя ниже 15 м/г при измерении удельной площади поверхности БЭТ в соответствии с ISO 9277.
7. Материал по п.1 или 2, в котором этот неорганический минеральный наполнитель содержит природный карбонат кальция, такой как мрамор, кальцит, мел или карбонатсодержащий доломит; и/или осажденный карбонат кальция (РСС).
3
2
2
+
8. Материал по п.1 или 2, в котором неорганический минеральный наполнитель является получаемым предобработкой одним или более от среднесильных до сильных источниками ионов НО или предобработкой неорганической солью, такой как сульфат магния, в комбинации с сульфатом алюминия и/или сульфатом цинка, и предобработкой газообразным СО, и для осажденного карбоната кальция предпочтительно при скорости потока газа СО ниже 30 л в минуту при стандартных температуре и давлении на килограмм гидроксида во время осаждения.
9. Материал по п.3, в котором средний диаметр этого неорганического минерального наполнителя находится в диапазоне между 50 и 0,1 мкм.
10. Материал по п.3, в котором масса высушенного неорганического минерального наполнителя увеличивается по меньшей мере на 1 вес.% при относительной влажности 95% при 25°С по сравнению с относительной влажностью 0%.
2
11. Материал по п.3, в котором поток порошка этого материала в виде частиц является более сильным, чем поток порошка материала в виде частиц с удельной площадью поверхности БЭТ неорганического минерального наполнителя ниже 15 м/г при измерении удельной площади поверхности БЭТ в соответствии с ISO 9277.
12. Материал по п.3, в котором этот неорганический минеральный наполнитель содержит природный карбонат кальция, такой как мрамор, кальцит, мел или карбонатсодержащий доломит/и/или осажденный карбонат кальция (РСС).
3
2
2
+
13. Материал по п.3, в котором неорганический минеральный наполнитель является получаемым предобработкой одним или более от среднесильных до сильных источниками ионов НО или предобработкой неорганической солью, такой как сульфат магния, в комбинации с сульфатом алюминия и/или сульфатом цинка, и предобработкой газообразным СО, и для осажденного карбоната кальция предпочтительно при скорости потока газа СО ниже 30 л в минуту при стандартных температуре и давлении на килограмм гидроксида во время осаждения.